(57)【要約】【課題】昇華性を有する処理液の意図しない凝固を、大きなコストアップなく回避しながら、基板の表面を良好に処理できる基板処理方法および基板処理装置を提供する。【解決手段】基板Ｗのパターン形成面に、昇華性物質（ターシャリーブチルアルコール）とＩＰＡとを混合した混合処理液であって、昇華性物質より凝固点が低い混合処理液を供給して、混合処理液膜３５７をパターン形成面に形成する。その後、混合処理液膜３５７を凝固させて凝固体を形成する。その後、凝固体に含まれる昇華性物質（ターシャリーブチルアルコール）を気化させてパターン形成面から除去する。【選択図】図１２Ａ
2019062179.tif 000002
【特許請求の範囲】
【請求項１】
第１の昇華性物質と、前記第１の昇華性物質とは異なる第１の添加剤とを混合した混合処理液であって、前記第１の昇華性物質より凝固点が低い混合処理液を基板の表面に供給して、前記混合処理液の液膜を前記基板の表面に形成する混合液膜形成工程と、
前記混合処理液の前記液膜を凝固させて凝固体を形成する凝固工程と、
前記凝固体に含まれる前記第１の昇華性物質を気化させて前記基板の表面から除去する昇華工程とを含む、基板処理方法。
【請求項２】
前記第１の昇華性物質の凝固点が常温よりも高く、かつ前記混合処理液の凝固点が常温よりも低い、請求項１に記載の基板処理方法。
【請求項３】
前記第１の添加剤が、昇華性を有しない溶媒を含む、請求項１または２に記載の基板処理方法。
【請求項４】
前記第１の添加剤が、第２の昇華性物質を含む、請求項１または２に記載の基板処理方法。
【請求項５】
前記第１の添加剤の凝固点が、前記第１の昇華性物質の凝固点よりも低い、請求項１〜４のいずれか一項に記載の基板処理方法。
【請求項６】
前記第１の昇華性物質と、前記第１の添加剤とを混合して前記混合処理液を作成する混合液作成工程をさらに含み、
前記混合液膜形成工程が、前記混合液作成工程によって作成された前記混合処理液を前記基板の表面に供給する工程を含む、請求項１〜５のいずれか一項に記載の基板処理方法。
【請求項７】
前記凝固工程が、前記混合処理液の前記液膜を冷却すべく、前記基板の表面と反対側の裏面に、冷媒と第２の添加剤とを混合した混合冷媒であって前記冷媒より凝固点が低い混合冷媒を供給する工程を含む、請求項１〜６のいずれか一項に記載の基板処理方法。
【請求項８】
前記第２の添加剤が、前記第１の添加剤と共通している、請求項７に記載の基板処理方法。
【請求項９】
前記基板の表面に形成された前記混合処理液の前記液膜の温度を、前記混合処理液の凝固点以上、かつ前記昇華性物質の沸点未満の温度範囲に保持する温度保持工程と、
前記混合処理液の前記液膜の温度が前記温度範囲にある間に、前記混合処理液の前記液膜を薄くする薄膜化工程とをさらに含み、
前記凝固工程が、前記薄膜化工程によって薄くなった前記混合処理液の前記液膜を凝固する工程を含む、請求項１〜８のいずれか一項に記載の基板処理方法。
【請求項１０】
第１の昇華性物質と、前記第１の昇華性物質とは異なる第１の添加剤とを混合した混合処理液であって、前記第１の昇華性物質より凝固点が低い混合処理液を基板の表面に供給するための混合処理液供給ユニットと、
前記混合処理液の液膜を凝固させるための凝固ユニットと、
前記混合処理液供給ユニットおよび前記凝固ユニットを制御する制御装置とを含み、
前記制御装置が、
前記混合処理液供給ユニットによって前記混合処理液を前記基板の表面に供給して、前記混合処理液の前記液膜を前記基板の表面に形成する混合液膜形成工程と、
前記混合処理液の前記液膜を前記凝固ユニットによって凝固させて凝固体を形成する凝固工程と、
前記凝固体に含まれる前記第１の昇華性物質を気化させて前記基板の表面から除去する昇華工程とを実行する、基板処理装置。
【発明の詳細な説明】
【技術分野】
【０００１】
この発明は、基板処理方法および基板処理装置に関する。処理対象となる基板の例には、半導体ウエハ、液晶表示装置用基板、プラズマディスプレイ用基板、ＦＥＤ(Field Emission Display)用基板、光ディスク用基板、磁気ディスク用基板、光磁気ディスク用基板、フォトマスク用基板、セラミック基板、太陽電池用基板などが含まれる。
【背景技術】
【０００２】
半導体装置の製造工程では、湿式の基板処理が実施される。
たとえば、ドライエッチング工程等を経て、凹凸を有する微細なパターンを形成した基板の表面（パターン形成面）には、反応副生成物であるエッチング残渣が存在している場合がある。また、基板の表面には、金属不純物や有機汚染物質等が付着している場合もある。
【０００３】
これらの物質を除去するために、薬液を用いた薬液処理が実施される。薬液としては、エッチング液、洗浄液等が用いられる。また、薬液処理の後には、薬液をリンス液によって除去するリンス処理が行われる。リンス液としては、脱イオン水等が用いられる。
その後、リンス液を除去することによって基板を乾燥させる乾燥処理が行われる。
近年、基板の表面に形成される凹凸状のパターンの微細化に伴い、パターンの凸部のアスペクト比（凸部の高さと幅の比）が大きくなる傾向がある。
【０００４】
そのため、乾燥処理の際に、パターンの凸部間の凹部に入り込んだリンス液の液面（リンス液と、その上の気体との界面）に作用する表面張力によって、隣り合う凸部同士が引き寄せられて倒壊する場合がある。
たとえば、乾燥や化学的な変化等によって固体に変化し得る溶液を基板の表面に供給し、固体に変化させてパターンを支持する支持材を形成したのち、形成した支持材を、固相から液相を経ずに気相に変化させて除去する方法が知られている（特許文献１参照）。
【０００５】
支持材を形成する材料としては、たとえば、常温での蒸気圧が高く、固相から液相を経ずに気相に変化する、いわゆる昇華性を有する物質（以下「昇華性物質」と記載する場合がある）が用いられる。
昇華性物質を用いた方法では、昇華性物質を基板の表面に供給して液膜を形成し、形成した液膜を表面上で凝固させて凝固体を形成する。次いで、形成した凝固体をパターンの凸部の支持材として用いて凸部の倒壊を抑制しながら、凝固体を昇華させて除去する。これにより、基板の表面を乾燥させることができる。
【先行技術文献】
【特許文献】
【０００６】
【特許文献１】特開２０１３−１６６９９号公報
【発明の概要】
【発明が解決しようとする課題】
【０００７】
このような乾燥に用いられる、昇華性物質の凝固点は一般的に高い。凝固点が常温より高い昇華性物質を用いる場合、昇華性物質の配管内における凝固防止のために温度調節機構を設ける必要がある。昇華性物質が流通する配管の全域において凝固を防止するため、この温度調節機構は、昇華性物質が流通する配管の全域に設ける必要がある。そのため、装置に要するコストが大きく増大するおそれがある。また、装置のトラブルによる温度調節機構の停止等により、昇華性物質が配管内で凝固するおそれもある。この場合、復旧のために多大の時間を要するという問題もある。すなわち、常温より低い凝固点を有する昇華性物質をそのまま基板乾燥に用いる場合には、配管内での昇華性物質の凝固の懸念が残る。
【０００８】
一方、常温より低い凝固点を有する昇華性物質を基板乾燥に用いることが考えられる。しかしながら、常温よりも低い凝固点を有する昇華性物質は非常に高価である。そのため、このような昇華性物質を基板乾燥に用いると、コストが大きく増大するおそれがある。
すなわち、昇華性を有する処理液の意図しない凝固を、大きなコストアップなく抑制または防止しながら、基板の表面を良好に処理することが求められている。
【０００９】
また、低い凝固点を有する昇華性物質を凝固させるには、冷媒の温度も低くする必要があるが、冷媒用配管の設置状況によっては、装置内に結露が発生し、故障の原因となり得るため、断熱材設置などの余剰のコストが発生する。
そこで、この発明の目的は、昇華性を有する処理液の意図しない凝固を、大きなコストアップなく回避しながら、基板の表面を良好に処理できる基板処理方法および基板処理装置を提供することである。
【課題を解決するための手段】
【００１０】
前記の目的を達成するため、この発明は、第１の昇華性物質と、前記第１の昇華性物質とは異なる第１の添加剤とを混合した混合処理液であって、前記第１の昇華性物質より凝固点が低い混合処理液を基板の表面に供給して、前記混合処理液の液膜を前記基板の表面に形成する混合液膜形成工程と、前記混合処理液の前記液膜を凝固させて凝固体を形成する凝固工程と、前記凝固体に含まれる前記第１の昇華性物質を気化させて前記基板の表面から除去する昇華工程とを含む、基板処理方法を提供する。
【００１１】
この方法によれば、第１の昇華性物質と第１の添加剤との混合による凝固点降下により、混合処理液の凝固点が、第１の昇華性物質の凝固点よりも低くなっている。すなわち、第１の昇華性物質の凝固点以下の温度条件下において、混合処理液は凝固せずに液状を維持する。そのため、混合液膜形成工程をそのような温度条件下で行う場合であっても、混合処理液の液膜を良好に形成できる。そして、混合液膜形成工程の後の凝固工程において凝固体を形成できる。また、その後の昇華工程において凝固体に含まれる第１の昇華性物質を気化させて凝固体を基板の表面から除去できる。
【００１２】
したがって、混合処理液（昇華性を有する処理液）の意図しない凝固を、大きなコストアップなく回避しながら、基板の表面を良好に処理できる。
この発明の一実施形態では、前記第１の昇華性物質の凝固点が常温よりも高く、かつ前記混合処理液の凝固点が常温よりも低い。
この方法によれば、第１の昇華性物質と第１の添加剤との混合による凝固点降下により、混合処理液の凝固点が、常温よりも低くなっている。すなわち、常温において、混合処理液は凝固せずに液状を維持する。そのため、混合液膜形成工程を常温環境下で行う場合であっても、混合処理液の液膜を良好に形成できる。そして、混合液膜形成工程の後の凝固工程において凝固体を形成できる。また、その後の昇華工程において凝固体に含まれる第１の昇華性物質を気化させて凝固体を基板の表面から除去できる。
【００１３】
したがって、常温環境下において、混合処理液（昇華性を有する処理液）の意図しない凝固を、大きなコストアップなく回避しながら、基板の表面を良好に処理できる。
この発明の一実施形態では、前記第１の添加剤が、昇華性を有しない溶媒を含む。この場合、前記溶媒が、アルコールや水を含んでいてもよい。
この方法によれば、比較的安価な溶媒を用いて、混合処理液の凝固点を低下させることができる。したがって、コストダウンを図ることができる。
【００１４】
この発明の他の実施形態では、前記第１の添加剤が、第２の昇華性物質を含む。
この方法によれば、第２の昇華性物質であれば、液状を経ずに気化する。そのため、昇華工程後の液残りを確実に防止できる。
この発明の一実施形態に記載のように、前記第１の添加剤の凝固点が、前記第１の昇華性物質の凝固点よりも低くてもよい。
【００１５】
この発明の他の実施形態では、前記基板処理方法が、前記第１の昇華性物質と、前記第１の添加剤とを混合して前記混合処理液を作成する混合液作成工程をさらに含む。この場合、前記混合液膜形成工程が、前記混合液作成工程によって作成された前記混合処理液を前記基板の表面に供給する工程を含んでいてもよい。
この方法によれば、混合処理液を基板処理時に形成できる。混合処理液を必要な量だけ作成できる。
【００１６】
この発明の他の実施形態では、前記凝固工程が、前記混合処理液の前記液膜を冷却すべく、前記基板の表面と反対側の裏面に、冷媒と第２の添加剤とを混合した混合冷媒であって前記冷媒より凝固点が低い混合冷媒を供給する工程を含む。
この方法によれば、冷媒と第２の添加剤との混合による凝固点降下により、混合冷媒の凝固点が、冷媒の凝固点よりも低くなっている。すなわち、混合冷媒が、冷媒の凝固点よりも低い温度においても液状を維持する。そのため、冷媒の凝固点よりも低い温度に保たれた、液状の混合冷媒を基板の裏面に供給することができる。これにより、凝固工程において、混合液の液膜をより低い温度まで冷却できる。
【００１７】
この場合、前記第２の添加剤が、前記第１の添加剤と共通していてもよい。
この発明の他の実施形態では、前記基板処理方法が、前記基板の表面に形成された前記混合処理液の前記液膜の温度を、前記混合処理液の凝固点以上、かつ前記昇華性物質の沸点未満の温度範囲に保持する温度保持工程と、前記混合処理液の前記液膜の温度が前記温度範囲にある間に、前記混合処理液の前記液膜を薄くする薄膜化工程とをさらに含む。この場合、前記凝固工程が、前記薄膜化工程によって薄くなった前記混合処理液の前記液膜を凝固する工程を含んでいてもよい。
【００１８】
この方法によれば、温度保持工程において、混合液の液膜の温度を上述した温度範囲に保持することにより、混合液の液膜が凝固するのを抑制して、凝固工程前の混合液の液膜を液相に維持することができる。たとえば、混合液供給工程において混合液の液膜の部分的な凝固が発生しても、温度保持工程で再溶融させて液状とすることができる。
また、その後の薄膜化工程において、処理液膜の温度が上記の温度範囲にあり、処理液
膜の凝固が発生しない間に、混合液の液膜を薄くすることによって、凝固工程で形成される凝固体の膜厚を低減することができる。
【００１９】
そのため、凝固工程において、基板の表面に、内部応力ができるだけ小さく、しかも膜厚が適度に調整された凝固体を形成することができる。
前記の目的を達成するため、この発明は、第１の昇華性物質と、前記第１の昇華性物質とは異なる第１の添加剤とを混合した混合処理液であって、前記第１の昇華性物質より凝固点が低い混合処理液を基板の表面に供給するための混合処理液供給ユニットと、前記混合処理液の液膜を凝固させるための凝固ユニットと、前記混合処理液供給ユニットおよび前記凝固ユニットを制御する制御装置とを含み、前記制御装置が、前記混合処理液供給ユニットによって前記混合処理液を前記基板の表面に供給して、前記混合処理液の前記液膜を前記基板の表面に形成する混合液膜形成工程と、前記混合処理液の前記液膜を前記凝固ユニットによって凝固させて凝固体を形成する凝固工程と、前記凝固体に含まれる前記第１の昇華性物質を気化させて前記基板の表面から除去する昇華工程とを実行する、基板処理装置を提供する。
【００２０】
この構成によれば、第１の昇華性物質と第１の添加剤との混合による凝固点降下により、混合処理液の凝固点が、第１の昇華性物質の凝固点よりも低くなっている。すなわち、第１の昇華性物質の凝固点以下の温度条件下において、混合処理液は凝固せずに液状を維持する。そのため、混合液膜形成工程をそのような温度条件下で行う場合であっても、混合処理液の液膜を良好に形成できる。そして、混合液膜形成工程の後の凝固工程において凝固体を形成できる。また、その後の昇華工程において凝固体に含まれる第１の昇華性物質を気化させて凝固体を基板の表面から除去できる。
【００２１】
したがって、混合処理液（昇華性を有する処理液）の意図しない凝固を、大きなコストアップなく回避しながら、基板の表面を良好に処理できる。
【図面の簡単な説明】
【００２２】
【図１】図１は、この発明の第１の実施形態にかかる基板処理装置のレイアウトを示す図解的な平面図である。
【図２】図２は、前記基板処理装置に備えられる処理ユニットの概略構成を示す模式的な断面図である。
【図３】図３は、前記基板処理装置の主要部の電気的構成を示すブロック図である。
【図４】図４は、前記処理ユニットによる基板処理の一例を説明するための流れ図である。
【図５Ａ】図５Ａは、前記基板処理の様子を説明するための図解的な断面図である。
【図５Ｂ】図５Ｂは、前記基板処理の様子を説明するための図解的な断面図である。
【図５Ｃ】図５Ｃは、前記基板処理の様子を説明するための図解的な断面図である。
【図５Ｄ】図５Ｄは、前記基板処理の様子を説明するための図解的な断面図である。
【図５Ｅ】図５Ｅは、前記基板処理の様子を説明するための図解的な断面図である。
【図５Ｆ】図５Ｆは、前記基板処理の様子を説明するための図解的な断面図である。
【図５Ｇ】図５Ｇは、前記基板処理の様子を説明するための図解的な断面図である。
【図５Ｈ】図５Ｈは、前記基板処理の様子を説明するための図解的な断面図である。
【図５Ｉ】図５Ｉは、前記基板処理の様子を説明するための図解的な断面図である。
【図６Ａ】図６Ａは、前記基板処理のうち薄膜化とその前後の工程を説明するためのタイムチャートである。
【図６Ｂ】図６Ｂは、前記薄膜化とその前後の工程を説明するためのタイムチャートである。
【図７】図７は、前記処理ユニットの変形例の要部を拡大して示す図解的な断面図である。
【図８】図８は、この発明の第２の実施形態にかかる基板処理装置に備えられる処理ユニットの概略構成を示す模式的な断面図である。
【図９】図９は、混合処理液に含まれるＩＰＡの濃度と、当該混合処理液の凝固点との関係を示す図である。
【図１０】図１０は、前記基板処理装置の主要部の電気的構成を示すブロック図である。
【図１１】図１１は、前記処理ユニットによる基板処理の一例を説明するための流れ図である。
【図１２Ａ】図１２Ａは、前記基板処理の様子を説明するための図解的な断面図である。
【図１２Ｂ】図１２Ｂは、前記基板処理の様子を説明するための図解的な断面図である。
【図１２Ｃ】図１２Ｃは、前記基板処理の様子を説明するための図解的な断面図である。
【図１３】図１３は、混合処理液に含まれるＩＰＡの濃度と、基板の表面に形成されるパターンの倒壊率との関係を示す図である。
【図１４】図１４は、第２の実施形態にかかる変形例を示す図である。
【発明を実施するための形態】
【００２３】
以下では、この発明の実施の形態を、添付図面を参照して説明する。
＜第１の実施形態＞
図１は、この発明の第１の実施形態にかかる基板処理装置１のレイアウトを示す図解的な平面図である。
基板処理装置１は、シリコンウエハなどの基板Ｗを一枚ずつ処理する枚葉式の装置である。この実施形態では、基板Ｗは、円板状の基板である。
【００２４】
基板処理装置１は、基板Ｗを処理する複数の処理ユニット２と、処理ユニット２で処理される複数枚の基板Ｗを収容するキャリヤＣが載置されるロードポートＬＰと、ロードポートＬＰと処理ユニット２との間で基板Ｗを搬送する搬送ロボットＩＲおよびＣＲと、基板処理装置１を制御する制御装置３とを含む。
搬送ロボットＩＲは、キャリヤＣと搬送ロボットＣＲとの間で基板Ｗを搬送する。搬送ロボットＣＲは、搬送ロボットＩＲと処理ユニット２との間で基板Ｗを搬送する。複数の処理ユニット２は、たとえば、同様の構成を有している。
【００２５】
図２は、基板処理装置１に備えられた処理ユニット２の概略構成を示す模式図である。  処理ユニット２は、内部空間を有する箱型のチャンバ４と、チャンバ４内で一枚の基板Ｗを水平な姿勢で保持して、基板Ｗの中心を通る鉛直な回転軸線Ａ１まわりに基板Ｗを回転させるスピンチャック５とを含む。
処理ユニット２は、スピンチャック５に保持された基板Ｗの上面であるパターン形成面（表面）に、薬液を供給する薬液供給ユニット６と、スピンチャック５に保持された基板Ｗのパターン形成面にリンス液を供給するリンス液供給ユニット７とをさらに含む。
【００２６】
処理ユニット２は、スピンチャック５に保持された基板Ｗのパターン形成面に、処理液と混和する前処理液を供給する前処理液供給ユニット８と、スピンチャック５に保持された基板Ｗのパターン形成面に、昇華性物質を含む処理液を供給する処理液供給ユニット９とをさらに含む。
処理ユニット２は、スピンチャック５に保持された基板Ｗの、パターン形成面とは反対側の裏面に、熱媒体または冷媒を供給する裏面供給ユニット１０と、スピンチャック５を取り囲む筒状の処理カップ１１とをさらに含む。
【００２７】
処理ユニット２は、凝固体を昇華させる際に、基板Ｗのパターン形成面に結露が生じるのを防止する結露防止工程を実行する、第１の結露防止ユニット１２と、第２の結露防止ユニット１３とをさらに含む。
チャンバ４は、箱状の隔壁１４と、隔壁１４の上部から隔壁１４内（チャンバ４内に相当）に清浄空気を送る送風ユニットとしてのＦＦＵ（ファン・フィルタ・ユニット）１５と、隔壁１４の下部からチャンバ４内の気体を排出する排気装置１６とを含む。
【００２８】
スピンチャック５としては、基板Ｗを水平方向に挟んで基板Ｗを水平に保持する挟持式のチャックが採用されている。具体的には、スピンチャック５は、スピンモータ１７と、このスピンモータ１７の駆動軸と一体化されたスピン軸１８と、スピン軸１８の上端に略水平に取り付けられた円板状のスピンベース１９とを含む。スピン軸１８は、実施形態の場合、中空状に形成されている。
【００２９】
スピンベース１９は、基板Ｗの外径よりも大きな外径を有する水平な円形の上面１９ａを含む。上面１９ａには、その周縁部に複数個（３個以上。たとえば４個）の挟持部材１９ｂが配置されている。複数個の挟持部材１９ｂは、スピンベース１９の上面１９ａの周縁部において、基板Ｗの外周形状に対応する円周上で適当な間隔を空けて、たとえば、等間隔に配置されている。
【００３０】
スピンチャック５は、基板Ｗを水平に保持して回転させることにより、基板Ｗのパターン形成面に形成された処理液膜を構成する処理液の一部をパターン形成面から除去して処理液膜を薄くする薄膜化工程を実行する、薄膜化ユニットの一例である。また、スピンチャック５は、凝固体を昇華させる際に基板を回転させることによって凝固体の昇華を促進する昇華促進工程を実行する、昇華促進ユニットの一例でもある。
【００３１】
薬液供給ユニット６は、薬液供給ノズル２０を含む。薬液供給ノズル２０は、第１のノズル移動機構２１によって移動される。薬液供給ノズル２０は、基板Ｗのパターン形成面の回転中心位置に対向する中央位置と、基板Ｗのパターン形成面に対向しない退避位置との間で移動させることができる。基板Ｗのパターン形成面の回転中心位置とは、基板Ｗのパターン形成面における回転軸線Ａ１との交差位置である。基板Ｗのパターン形成面に対向しない退避位置とは、平面視においてスピンベース１９の外方の位置である。
【００３２】
薬液供給ノズル２０には、薬液供給管２２が接続されている。薬液供給管２２には、その流路を開閉するバルブ２３が介装されている。
薬液の具体例は、エッチング液、洗浄液である。さらに具体的には、薬液は、フッ酸、ＳＣ１（アンモニア過酸化水素水混合液）、ＳＣ２（塩酸過酸化水素水混合液）、フッ化アンモニウム、バッファードフッ酸（フッ酸とフッ化アンモニウムとの混合液）などであってもよい。
【００３３】
リンス液供給ユニット７は、リンス液供給ノズル２４を含む。リンス液供給ノズル２４は、第２のノズル移動機構２５によって移動される。リンス液供給ノズル２４は、基板Ｗのパターン形成面の回転中心位置に対向する中央位置と、基板Ｗのパターン形成面に対向しない退避位置との間で移動させることができる。
リンス液供給ノズル２４には、リンス液供給管２６が接続されている。リンス液供給管２６には、その流路を開閉するバルブ２７が介装されている。
【００３４】
リンス液の具体例は、たとえば、脱イオン水（ＤＩＷ）であるが、ＤＩＷに限らす、炭酸水、電解イオン水、水素水、オゾン水や、希釈濃度（たとえば、１０〜１００ｐｐｍ程度）の塩酸水のいずれかであってもよい。
前処理液供給ユニット８は、前処理液供給ノズル２８を含む。前処理液供給ノズル２８は、第３のノズル移動機構２９によって移動される。前処理液供給ノズル２８は、基板Ｗのパターン形成面の回転中心位置に対向する中央位置と、基板Ｗのパターン形成面に対向しない退避位置との間で移動させることができる。
【００３５】
前処理液供給ノズル２８には、前処理液供給管３０が接続されている。前処理液供給管３０には、その流路を開閉するバルブ３１が介装されている。
前処理液としては、処理液と混和する溶媒などが用いられる。あらかじめ、前処理液を基板Ｗのパターン形成面に供給して行きわたらせた状態で処理液を供給することにより、処理液を基板Ｗのパターン形成面にスムースに行きわたらせることができる。
【００３６】
とくに、実施の形態では、前処理液として、リンス液と処理液の両方に混和する溶媒を用いるのが好ましい。このような前処理液を用いると、前工程で供給されて、基板Ｗのパターン形成面に残留したリンス液を、前処理液を介して、スムースに、処理液に置換させることができる。そのため、処理液を、基板Ｗのパターン形成面に、さらにスムースに行きわたらせることができる。
【００３７】
たとえば、水系のリンス液と、フッ化炭化水素化合物を含む処理液の両方に混和する前処理液の具体例は、イソプロピルアルコール（ＩＰＡ）に代表される有機溶媒であるが、水と処理液の両方に混和する種々の溶媒を用いることができる。
処理液供給ユニット９は、処理液供給ノズル３２を含む。処理液供給ノズル３２は、第４のノズル移動機構３３によって移動される。処理液供給ノズル３２は、基板Ｗのパターン形成面の回転中心位置に対向する中央位置と、基板Ｗのパターン形成面に対向しない退避位置との間で移動させることができる。
【００３８】
処理液供給ノズル３２には、処理液供給管３４が接続されている。処理液供給管３４には、その流路を開閉するバルブ３５が介装されている。
処理液としては、昇華性物質を含む処理液が用いられる。昇華性物質を含む処理液としては、たとえば、昇華性物質の融液等の、昇華性物質が融解状態で含まれるものや、あるいは、溶質としての昇華性物質を溶媒に溶解させた溶液などを用いることができる。ここで「融解状態」とは、昇華性物質が完全にまたは一部溶解することで流動性を有し、液状を呈している状態を指す。
【００３９】
昇華性物質としては、常温（５℃〜３５℃）での蒸気圧が高く、固相から液相を経ずに気相に変化する種々の物質が用いられる。
裏面供給ユニット１０は、裏面供給ノズル３６を含む。裏面供給ノズル３６は、中空状のスピン軸１８を挿通しており、基板Ｗの裏面の中心に臨む吐出口３６ａを上端に有している。
【００４０】
裏面供給ノズル３６は、この実施形態では、基板Ｗを回転させながら、吐出口３６ａから基板Ｗの裏面の中心位置へ向けて熱媒体、または冷媒を供給する。供給された熱媒体または冷媒は、遠心力の働きによって基板Ｗの裏面の略全域に行きわたる。これにより、熱媒体の場合は、基板Ｗおよび基板Ｗのパターン形成面に形成される処理液膜が加熱される。また、冷媒の場合は、処理液膜が冷却される。基板Ｗの裏面の回転中心位置とは、基板Ｗの裏面における回転軸線Ａ１との交差位置である。
【００４１】
裏面供給ノズル３６には、熱媒体供給管３７が接続されている。熱媒体供給管３７には、その流路を開閉するバルブ３８、および熱媒体供給管３７を流通する熱媒体の流量を調整するバルブ３９が介装されている。
また、裏面供給ノズル３６には、さらに冷媒供給管４０が接続されている。冷媒供給管４０には、その流路を開閉するバルブ４１、および冷媒供給管４０を流通する冷媒の流量を調整するバルブ４２が介装されている。
【００４２】
熱媒体供給管３７および冷媒供給管４０は、共有配管４３を介して裏面供給ノズル３６に接続されている。
裏面供給ユニット１０は、基板Ｗのパターン形成面に形成された処理液膜の温度を、昇華性物質の凝固点（融点）以上で、かつ昇華性物質の沸点未満の温度範囲に保持する温度保持工程を実行する、熱媒体供給ユニットの一例である。熱媒体供給管３７、共有配管４３、および裏面供給ノズル３６は、熱媒体供給ユニットの熱媒体経路を構成する。
【００４３】
裏面供給ユニット１０は、薄膜化工程によって薄くなった処理液膜を基板Ｗのパターン形成面上で凝固させて凝固体を形成する凝固工程を実行する、冷媒供給ユニット（凝固ユニット）の一例でもある。冷媒供給管４０、共有配管４３、および裏面供給ノズル３６は、冷媒供給ユニットの冷媒経路を構成する。
熱媒体経路と冷媒経路は、共有配管４３と裏面供給ノズル３６とを共有している。
【００４４】
熱媒体の一例は、昇華性物質の凝固点（融点）以上で、かつ昇華性物質の沸点未満の温度範囲に加熱されたＤＩＷである。冷媒の一例は、昇華性物質の凝固点（融点）以下の温度範囲に冷却されたＤＩＷである。
処理カップ１１は、スピンチャック５に保持されている基板Ｗよりも外方（回転軸線Ａ１から離れる方向）に配置されている。処理カップ１１は、スピンベース１９を取り囲んでいる。
【００４５】
スピンチャック５が基板Ｗを回転させている状態で、薬液、リンス液、前処理液、または処理液が基板Ｗに供給されると、基板Ｗに供給されたこれらの液剤は基板Ｗの周縁から外方へ振り切られる。これらの液剤が基板Ｗに供給されるとき、上向きに開いた処理カップ１１の上端部１１ａは、スピンベース１９よりも上方に配置される。したがって、基板Ｗの周縁から排出された液剤は、処理カップ１１によって受け止められる。そして、処理カップ１１に受け止められた液剤は、図示しない回収装置または廃液装置に送られる。
【００４６】
第１の結露防止ユニット１２は、基板Ｗのパターン形成面に対向し基板Ｗとの間の雰囲気を周囲の雰囲気から遮断する遮断板４４と、基板Ｗのパターン形成面の中央領域に不活性ガスを供給する不活性ガスノズル４５とを含む。
遮断板４４は、基板Ｗとほぼ同じ径またはそれ以上の径を有する円板状に形成されている。遮断板４４は、スピンチャック５の上方で、水平に配置されている。遮断板４４の上面の中心には、中空軸４４ａが固定されている。中空軸４４ａは、回転軸線Ａ１に沿って鉛直方向に延びている。
【００４７】
中空軸４４ａには、鉛直方向に沿って中空軸４４ａを昇降させることによって、中空軸４４ａに固定された遮断板４４を昇降させる遮断板昇降機構４６が接続されている。遮断板昇降機構４６によって、遮断板４４は、基板Ｗのパターン形成面と対向する下面を、基板Ｗのパターン形成面に近接させた近接位置（図５Ｉ参照）と、近接位置より上方に離間させた退避位置との間で昇降させることができる。
【００４８】
遮断板４４を近接位置まで下降させることにより、遮断板４４の下面と基板Ｗのパターン形成面との間の雰囲気が周囲の雰囲気から遮断される。これにより、基板Ｗのパターン形成面に形成された凝固体を昇華させる際に、凝固体と接触する雰囲気中に含まれる水分の量を制限することができる。そして、雰囲気中の水分が凝固体や基板のパターン形成面に結露するのを防止することができる。
【００４９】
不活性ガスノズル４５には、不活性ガス供給管４７が接続されている。不活性ガス供給管４７には、その流路を開閉するバルブ４８が介装されている。
不活性ガスの具体例は、たとえば、窒素ガス（Ｎ２）であるが、不活性ガスは窒素ガスには限らす、基板Ｗの表面およびパターンに対して不活性なガスのことであり、たとえば、アルゴン等の希ガス類であってもよい。とくに、結露を防止する効果を向上するために、室温よりも高温の高温不活性ガスを用いるのが好ましい。
【００５０】
不活性ガスノズル４５は、回転軸線Ａ１に沿って鉛直方向に延びて、中空軸４４ａを挿通しており、基板Ｗのパターン形成面に臨む吐出口４５ａを下端に有している。不活性ガスノズル４５は、中空軸４４ａに固定された遮断板４４とともに昇降する。
遮断板４４を下降させて、遮断板４４の下面が基板Ｗのパターン形成面に近接した近接位置において、不活性ガスノズル４５の吐出口４５ａは、基板Ｗのパターン形成面の回転中心位置に対向する。
【００５１】
この状態で、不活性ガスノズル４５の吐出口４５ａから不活性ガスを吐出させることにより、基板Ｗのパターン形成面の中央領域に不活性ガスが供給される。供給された不活性ガスは、基板Ｗのパターン形成面の中央領域から、遮断板４４の下面と基板Ｗのパターン形成面との間の雰囲気を外方へ広がって、基板Ｗのパターン形成面の周縁から、雰囲気の外へ排出される。
【００５２】
これにより、遮断板４４によって周囲の雰囲気から遮断された、遮断板４４の下面と基板Ｗのパターン形成面との間の雰囲気が除湿される。そのため、基板Ｗのパターン形成面に形成された凝固体を昇華させる際に、雰囲気中の水分が凝固体や基板のパターン形成面に結露するのを防止することができる。とくに、高温不活性ガスを供給する場合には、基板Ｗのパターン形成面の付近の雰囲気が温められて、結露を防止する効果が向上する。
【００５３】
また、凝固体の表面上を不活性ガスが流通されることによって、凝固体の昇華が促進される。とくに、高温不活性ガスを供給する場合には、基板Ｗのパターン形成面の付近の雰囲気が温められて、凝固体の昇華がさらに促進される。そのため、不活性ガスノズル４５、不活性ガス供給管４７、およびバルブ４８は、凝固体の昇華を促進する昇華促進工程を実行する、昇華促進ユニットの一例でもある。
【００５４】
第２の結露防止ユニット１３は、処理カップ１１内で、スピンベース１９を取り囲んで基板Ｗよりも外方（回転軸線Ａ１から離れる方向）に配置された環状の冷却管４９を含んでいる。
冷却管４９には、冷媒供給管５０が接続されている。冷媒供給管５０は、冷媒供給管４０の、バルブ４２より下流側で、かつバルブ４１より上流側に接続されている。冷媒供給管５０には、その流路を開閉するバルブ５１が介装されている。また、図示していないが、冷却管４９には、冷却管４９内を流通した冷媒をチャンバ４外へ排出する冷媒排出配管が接続されている。
【００５５】
バルブ５１を開いて、冷媒供給管５０、冷却管４９、および冷媒排出管を通して冷媒を循環させて冷却管４９を冷却することにより、雰囲気中の水分を冷却管４９の表面に結露させて、雰囲気中から除去することができる。そのため、雰囲気中の水分が凝固体や基板のパターン形成面に結露するのを防止することができる。
ＦＦＵ１５は、隔壁１４の上方に配置されており、隔壁１４の天井に取り付けられている。ＦＦＵ１５は、隔壁１４の天井からチャンバ４内に清浄空気を送る。排気装置１６は、処理カップ１１内に接続された排気ダクト５２を介して処理カップ１１の底部に接続されており、処理カップ１１の底部から処理カップ１１の内部を吸引する。ＦＦＵ１５および排気装置１６により、チャンバ４内にダウンフロー（下降流）が形成される。
【００５６】
ＦＦＵ１５および排気装置１６は、チャンバ４内にダウンフローを形成して、チャンバ４内を除湿することにより、凝固体を昇華させる際に、基板Ｗのパターン形成面に結露が生じるのを防止する結露防止工程を実行する、結露防止ユニットの一例として機能する。  また、ＦＦＵ１５および排気装置１６は、たとえば、ダウンフローの流速を高めて、チャンバ４内の換気を促進することにより、凝固体の昇華を促進する昇華促進工程を実行する、昇華促進ユニットの一例としても機能する。
【００５７】
また、排気装置１６は、処理カップ１１の底部から処理カップ１１の内部を減圧することにより、凝固体の昇華を促進する昇華促進工程を実行する、昇華促進ユニットの一例として機能する。
図３は、基板処理装置１の主要部の電気的構成を示すブロック図である。
基板処理装置１は、制御装置３を含む。制御装置３は、マイクロコンピュータを備え、所定の制御プログラムに従って基板処理装置１に備えられた制御対象を制御する。具体的には、制御装置３は、プロセッサ（ＣＰＵ）３Ａと、制御プログラムが格納されたメモリ３Ｂとを含み、プロセッサ３Ａが制御プログラムを実行することによって、基板処理のための様々な制御を実行するように構成されている。とくに、制御装置３は、ＦＦＵ１５、排気装置１６、スピンモータ１７、第１のノズル移動機構２１、第２のノズル移動機構２５、第３のノズル移動機構２９、第４のノズル移動機構３３、遮断板昇降機構４６、バルブ２３，２７，３１，３５，３８，３９，４１，４２，４８，５１を制御するようにプログラムされている。
【００５８】
図４は、処理ユニット２による乾燥処理の一例を説明するための流れ図である。図５Ａ〜図５Ｉは、処理ユニットによって実行される基板処理例を説明するための図解的な断面図である。
処理ユニット２による基板処理では、まず、薬液処理工程が実行される（ステップＳ１）。薬液処理工程では、制御装置３は、スピンモータ１７を駆動し、スピンベース１９を回転させて、基板Ｗの回転を開始する。薬液処理工程では、スピンベース１９は、所定の薬液処理速度で回転される。薬液処理速度は、たとえば、８００ｒｐｍ〜１０００ｒｐｍである。
【００５９】
次に、制御装置３は、第１のノズル移動機構２１を制御して、薬液供給ノズル２０を、基板Ｗの上方の中央位置に配置する。そして、制御装置３は、バルブ２３を開く。これにより、図５Ａに示すように、回転状態の基板Ｗの上面であるパターン形成面に向けて、薬液供給ノズル２０から薬液５３が供給される。供給された薬液５３は、遠心力の働きによって、基板Ｗのパターン形成面の略全面に行きわたる。
【００６０】
一定期間の薬液処理のあと、基板Ｗのパターン形成面上の薬液をリンス液に置換することによって、基板Ｗのパターン形成面上から薬液を排除するリンス処理工程が実行される（ステップＳ２）。リンス処理工程では、制御装置３は、バルブ２３を閉じて、薬液供給ノズル２０からの薬液５３の供給を停止させる。そして、制御装置３は、薬液供給ノズル２０を退避位置へ移動させる。
【００６１】
次いで、制御装置３は、スピンモータ１７を制御して、スピンベース１９を、所定のリンス処理速度で回転させる。リンス処理速度は、たとえば、８００ｒｐｍ〜１０００ｒｐｍである。
次に、制御装置３は、第２のノズル移動機構２５を制御して、リンス液供給ノズル２４を、基板Ｗの上方の中央位置に配置する。そして、制御装置３は、バルブ２７を開く。これにより、図５Ｂに示すように、回転状態の基板Ｗのパターン形成面に向けて、リンス液供給ノズル２４からリンス液５４が供給される。供給されたリンス液５４は、遠心力の働きによって、基板Ｗのパターン形成面の略全面に行きわたって、薬液を置換する。
【００６２】
一定期間のリンス処理のあと、基板Ｗのパターン形成面上のリンス液を前処理液に置換する前処理液供給工程が実行される（ステップＳ３）。前処理液供給工程では、制御装置３は、バルブ２７を閉じて、リンス液供給ノズル２４からのリンス液５４の供給を停止させる。そして、制御装置３は、リンス液供給ノズル２４を退避位置へ移動させる。
次いで、制御装置３は、スピンモータ１７を制御して、スピンベース１９を、所定の前処理液供給速度で回転させる。前処理液供給速度は、たとえば、１００ｒｐｍ〜５００ｒｐｍである。
【００６３】
次に、制御装置３は、第３のノズル移動機構２９を制御して、前処理液供給ノズル２８を、基板Ｗの上方の中央位置に配置する。そして、制御装置３は、バルブ３１を開く。これにより、図５Ｃに示すように、回転状態の基板Ｗのパターン形成面に向けて、前処理液供給ノズル２８から前処理液５５が供給される。供給された前処理液５５は、遠心力の働きによって、基板Ｗのパターン形成面の略全面に行きわたって、リンス液を置換する。
【００６４】
一定期間の前処理液供給のあと、制御装置３は、バルブ３１を閉じて、前処理液供給ノズル２８からの前処理液の供給を停止させる。そして、制御装置３は、前処理液供給ノズル２８を退避位置へ移動させる。
次いで、基板Ｗのパターン形成面上に処理液を供給する処理液供給工程（ステップＳ４）と、供給される処理液の温度を所定の温度範囲に保持する温度保持工程（ステップＳ５）とが実行される。実施の形態では、温度保持工程が、処理液供給工程の開始よりも早く開始される。すなわち、制御装置３は、スピンモータ１７を制御して、スピンベース１９を、所定の処理液供給速度で回転させる。処理液供給速度は、たとえば、１００ｒｐｍ〜５００ｒｐｍである。
【００６５】
次に、制御装置３は、バルブ３８を開く。これにより、熱媒体経路を構成する、熱媒体供給管３７と裏面供給ノズル３６とを通して、図５Ｄに示すように、回転状態の基板Ｗの裏面に向けて、裏面供給ノズル３６の上端の吐出口３６ａから、熱媒体５６が供給される。
供給された熱媒体５６は、遠心力の働きによって、基板Ｗの裏面の略全域に行きわたって、基板Ｗおよび基板Ｗのパターン形成面の前処理液５５が加熱される。加熱の温度は、基板Ｗの厚み等を考慮して、次工程で供給される処理液を、昇華性物質の融点以上で、かつ昇華性物質の沸点未満の温度範囲に保持できる温度範囲に設定する。
【００６６】
次いで、制御装置３は、処理液供給速度を維持してスピンベース１９を回転させ続け、かつ基板Ｗの裏面へ熱媒体５６を供給し続けながら、基板Ｗのパターン形成面に、処理液を供給する。
具体的には、制御装置３は、第４のノズル移動機構３３を制御して、処理液供給ノズル３２を、基板Ｗの上方の中央位置に配置する。そして、制御装置３は、バルブ３５を開く。これにより、図５Ｅに示すように、回転状態の基板Ｗのパターン形成面に向けて、処理液供給ノズル３２から処理液が供給される。供給された処理液は、遠心力の働きによって、前処理液と混和しながら基板Ｗのパターン形成面の略全面に行きわたって、前処理液を置換する。そして、基板Ｗのパターン形成面に処理液膜５７が形成される。
【００６７】
次に、基板Ｗのパターン形成面に形成された処理液膜５７を薄膜化する薄膜化工程（ステップＳ６）、および薄膜化した処理液膜５７を凝固させて凝固体を形成する凝固工程（ステップＳ７）が実行される。
具体的には、まず、制御装置３は、処理液供給速度を維持してスピンベース１９を回転させ続けながら、バルブ３８を閉じ、熱媒体経路への熱媒体５６の供給を停止して、温度保持工程（ステップＳ５）を終了させる。
【００６８】
次いで、制御装置３は、バルブ４１を開いて、冷媒経路を構成する、冷媒供給管４０と、熱媒体供給管３７のうち冷媒供給管４０の接続位置より下流側と、裏面供給ノズル３６への、冷媒の供給を開始する。バルブ４１を開いて、冷媒経路への冷媒の供給を開始するタイミングは、バルブ３８を閉じて、熱媒体経路への熱媒体の供給を停止するタイミングと同時でも後でもよい。
【００６９】
そうすると、冷媒が、冷媒経路を通して、裏面供給ノズル３６の上端の吐出口３６ａから、回転状態の基板Ｗの裏面に向けて供給される。
基板Ｗの裏面に供給された冷媒は、遠心力の働きにより、基板Ｗの裏面の略全域に行きわたって、図５Ｆに示すように、熱媒体を置換する。これにより、基板Ｗのパターン形成面に形成された処理液膜５７の冷却が開始される。
【００７０】
ただし、冷媒は、冷媒経路と熱媒体経路との共有部分、つまり共有配管４３および裏面供給ノズル３６に残留する熱媒体を押し出しながら、徐々に基板Ｗの裏面に供給される。また、冷媒は、基板Ｗの裏面の熱媒体を徐々に置換する。そのため、基板Ｗが所定の熱容量を有することと相まって、基板Ｗのパターン形成面に形成された処理液膜の温度は、徐々に低下する。
【００７１】
したがって、温度保持工程を終了し、バルブ４１を開いて、冷媒経路への冷媒の供給を開始した時点から遅れて、基板Ｗのパターン形成面に形成された処理液膜５７の凝固（凝固工程、ステップＳ７）が始まる。
この実施の形態では、バルブ３８を閉じて温度保持工程（ステップＳ５）を終了し、次いで、バルブ４１を開いて、冷媒経路を通して基板Ｗの裏面に冷媒を供給して、処理液膜５７の温度を低下させている期間の途中に、薄膜化工程（ステップＳ６）が実施される。
【００７２】
すなわち、制御装置３は、バルブ３５を閉じて、基板Ｗのパターン形成面への処理液の供給を停止する。また、制御装置３は、スピンモータ１７を制御して、スピンベース１９を、所定の薄膜化速度で回転させる。薄膜化速度は、たとえば、数１０ｒｐｍ〜１００ｒｐｍである。
そうすると、上述したように、基板Ｗのパターン形成面に形成された処理液膜５７の温度が徐々に低下して凝固が始まるまでの間に、基板Ｗの回転によって、余剰の処理液が基板Ｗの周縁から排出されて、図５Ｇのように、処理液膜５７が薄膜化される。
【００７３】
ここで、処理液膜５７の膜厚が厚いほど、凝固工程（ステップＳ７）において基板Ｗのパターン形成面に形成される凝固体５９（後述する）に残留する内部応力（歪み）が大きくなる。従って、処理液膜５７を薄膜化することで、凝固工程（ステップＳ７）において形成される凝固体５９に残留する内部応力を、できるだけ小さくすることができる。また、膜厚が適度に調整された凝固体５９を凝固工程において形成することができる。
【００７４】
なお、たとえば、熱媒体および冷媒の温度、熱媒体および冷媒の流量、厚み等に基づく基板Ｗの熱容量等を一定にすることにより、処理液膜５７の冷却を開始した時点から、処理液膜５７の凝固が始まるまでの期間を一定にすることができる。
この場合、余剰の処理液を排出させて処理液膜５７を薄膜化させる期間（薄膜化期間）の長さは、処理液膜５７の冷却を開始するタイミングを制御することによって、調整することができる。実施の形態では、処理液膜５７の冷却を開始するタイミングとは、バルブ３５を閉じて熱媒体経路への熱媒体の供給を停止し、代わって、バルブ４１を開いて冷媒経路への冷媒の供給を開始するタイミングである。
【００７５】
薄膜化期間の長さを調整することによって、薄膜化工程後の処理液膜５７の膜厚を調整することができる。たとえば、薄膜化期間を長くするほど、処理液膜５７の膜厚を小さくすることができる。
図６Ａおよび図６Ｂは、基板処理のうち薄膜化とその前後の工程に関する２つの例を説明するためのタイムチャートである。
【００７６】
たとえば、図６Ａに示すように、温度保持工程を終了させて、処理液膜５７の冷却を開始するタイミングを、基板Ｗのパターン形成面への処理液の供給を停止する以前とした場合には、冷却開始後も、基板Ｗのパターン形成面には処理液が引き続き供給される。そのため、処理液が供給されている間、処理液膜５７は、ほぼ薄膜化前の膜厚に維持される。そして、処理液の供給を停止した時点で薄膜化工程が開始されて、処理液膜の凝固が始まった時点で薄膜化工程が終了する。薄膜化処理の期間（薄膜化期間）はＴ１である。
【００７７】
一方、図６Ｂに示すように、処理液膜５７の冷却を開始するタイミングを、基板のパターン形成面への処理液の供給を停止した時点と同時とした場合には、この時点で薄膜化工程が開始され、処理液膜の凝固が始まった時点で薄膜化工程が終了する。薄膜化期間はＴ２となる。すなわち、薄膜化期間Ｔ２は、図６Ａの場合の薄膜化期間Ｔ１よりも長くなる。そのため、図６Ｂの場合の方が、図６Ａの場合よりも処理液膜５７の膜厚が小さくなる。
【００７８】
図示していないが、処理液膜５７の冷却を開始するタイミングを、基板のパターン形成面への処理液の供給を停止した以降とした場合には、処理液膜５７の冷却を開始する以前に薄膜化工程が始まるため、処理液膜５７の膜厚が、図６Ｂの場合よりもさらに小さくなる。
したがって、処理液膜５７の冷却を開始するタイミングを、基板Ｗのパターン形成面への処理液の供給を停止する以前とするか、処理液の供給と同時とするか、あるいは処理液の供給を停止した以降とするかを選択することにより、薄膜化期間の長さを調整して、処理液膜５７の膜厚を制御することができる。
【００７９】
ただし、薄膜化後の処理液膜５７の膜厚は、基板Ｗのパターン形成面におけるパターンの凸部の高さより大きい範囲に維持する必要がある。処理液膜５７の厚みが、パターンの凸部の高さより小さくなると、表面張力によってパターンの倒壊が生じるおそれがあるためである。
凝固工程（ステップＳ７）では、制御装置３は、基板Ｗの裏面への冷媒５８の供給を続けながら、スピンモータ１７を制御して、所定の凝固時速度でスピンベース１９を回転させる。凝固時速度は、たとえば、１００ｒｐｍ〜５００ｒｐｍである。
【００８０】
これにより、基板Ｗのパターン形成面に形成された処理液膜が凝固して凝固体５９が形成される。
次に、形成した凝固体５９を昇華させて、基板Ｗのパターン形成面から除去する昇華工程（ステップＳ８）が実行される。また、昇華工程と並行して、基板のパターン形成面における結露を防止する結露防止工程（ステップＳ９）と、凝固体の昇華を促進する昇華促進工程（ステップＳ１０）とが実行される。
【００８１】
具体的には、制御装置３は、バルブ４１を閉じて、基板Ｗの裏面への冷媒５８の供給を停止する。また、制御装置３は、ＦＦＵ１５および排気装置１６を駆動して、チャンバ４内にダウンフローを形成し、かつ排気ダクト５２を介して、処理カップ１１の底部から処理カップ１１の内部を減圧する。これにより、凝固体の昇華が促進され、結露が防止される（昇華促進工程＋結露防止工程）。
【００８２】
次に、制御装置３は、遮断板昇降機構４６を制御して、図５Ｉに示すように、遮断板４４の下面が基板Ｗのパターン形成面に近接する近接位置まで遮断板４４を下降させる。これにより、基板Ｗのパターン形成面の付近の雰囲気、具体的には遮断板４４と基板Ｗとの間の雰囲気が、周囲の雰囲気から遮断されて、結露が防止される（結露防止工程）。
また、制御装置３は、バルブ４８を開いて、不活性ガスノズル４５の下端の吐出口４５ａから、基板Ｗのパターン形成面の中央領域に不活性ガスを供給する。供給された不活性ガスにより、遮断板４４の下面と基板Ｗのパターン形成面との間の雰囲気が除湿され、結露が防止される（結露防止工程）。とくに、高温不活性ガスを供給する場合には、基板Ｗのパターン形成面の付近の雰囲気が温められて、結露を防止する効果が向上する。
【００８３】
また、凝固体の表面上を不活性ガスが流通されることによって、凝固体の昇華が促進される（昇華促進工程）。とくに、高温不活性ガスを供給する場合には、基板Ｗのパターン形成面の付近の雰囲気が温められて、凝固体の昇華がさらに促進される。
さらに、制御装置３は、バルブ５１を開いて冷媒を循環させて、冷却管４９を冷却する。これにより、冷却管４９を結露トラップとして機能させ、雰囲気中の水分を冷却管４９の表面に結露させて、雰囲気中から除去することができる。すなわち、結露が防止される（結露防止工程）。
【００８４】
この状態で、制御装置３は、スピンモータ１７を制御して、スピンベース１９を、所定の第１の昇華速度で回転させる。第１の昇華速度は、たとえば、１００ｒｐｍ〜５００ｒｐｍである。次いで、制御装置３は、スピンモータ１７を制御して、スピンベース１９を、所定の第２の昇華速度で回転させる。第２の昇華速度は、たとえば、５００ｒｐｍ〜１５００ｒｐｍである。これにより、基板Ｗのパターン形成面に形成された凝固体５９が昇華して除去されて、基板Ｗのパターン形成面が乾燥される（昇華工程＋昇華促進工程）。
【００８５】
その結果、液体の表面張力の影響を排除して、パターンの倒壊を抑制しながら、基板Ｗのパターン形成面を乾燥させることができる。
図７は、基板処理装置１に備えられた処理ユニット２の変形例の要部を拡大して示す図解的な断面図である。
図７の例の処理ユニット２は、遮断板４４および不活性ガスノズル４５に代えて、不活性ガスを吐出するための第１の吐出口６０および第２の吐出口６１を備えた不活性ガスノズル６２を用いる点が、先の各図の例を用いて説明した実施の形態とは異なっている。ただし、その他の構成、および処理ユニットを用いた各工程は、先の各図の例と同様であるので、とくに、図２の処理ユニット２を併せて参照しながら、以下に、変更箇所を説明する。
【００８６】
第１の吐出口６０は、先の不活性ガスノズル４５の吐出口４５ａと同様に、不活性ガスノズル６２の下端に、基板Ｗのパターン形成面に臨ませて設けられている。第１の吐出口は、図中に実線の矢印で示すように、基板Ｗのパターン形成面の中央領域に、回転軸線Ａ１に沿って、不活性ガスを略鉛直方向に吐出する。第１の吐出口６０には、不活性ガス供給管６３が接続されている。不活性ガス供給管６３には、その流路を開閉するバルブ６４が介装されている。
【００８７】
第２の吐出口６１は、不活性ガスノズル６２の下端の外周面に環状に開口されている。第２の吐出口６１は、図中に破線の矢印で示すように、基板Ｗのパターン形成面に沿って、不活性ガスを横向きかつ放射状に吐出する。第２の吐出口６１には、不活性ガス供給管６５が接続されている。不活性ガス供給管６５には、その流路を開閉するバルブ６６が介装されている。
【００８８】
不活性ガスノズル６２には、鉛直方向に沿って不活性ガスノズル６２を昇降させるノズル昇降機構６７が接続されている。ノズル昇降機構６７によって、不活性ガスノズル６２は、第１の吐出口６０を基板Ｗのパターン形成面に近接させた近接位置（図７参照）と、第１の吐出口６０を近接位置より上方に離間させた退避位置との間で昇降される。
不活性ガスノズル６２を下降させて、第１の吐出口６０が基板Ｗのパターン形成面に近接した近接位置において、不活性ガスノズル６２の第１の吐出口６０は、基板Ｗのパターン形成面の回転中心位置に対向する。
【００８９】
この状態で、不活性ガスノズル６２の第２の吐出口６１から、基板Ｗのパターン形成面に沿って、不活性ガスを横向きかつ放射状に吐出すると、基板Ｗのパターン形成面上に、基板Ｗの回転中心位置から周縁へ向かう不活性ガスのガス流が形成される。これにより、基板Ｗのパターン形成面の付近の雰囲気が周囲の雰囲気から遮断される。
また、不活性ガスノズル６２の第１の吐出口６０から不活性ガスを吐出させることにより、基板Ｗのパターン形成面の中央領域に不活性ガスが供給される。供給された不活性ガスは、基板Ｗのパターン形成面の中央領域から、基板Ｗのパターン形成面上を外方へ広がって、基板Ｗのパターン形成面の周縁から、雰囲気の外へ排出される。これにより、基板Ｗのパターン形成面の付近の雰囲気が除湿される。そのため、基板Ｗのパターン形成面に形成された凝固体を昇華させる際に、雰囲気中の水分が凝固体や基板のパターン形成面に結露するのを防止することができる（結露防止工程）。また、凝固体の表面上を不活性ガスが流通されることによって、凝固体の昇華が促進される（昇華促進工程）。
【００９０】
とくに、室温よりも高温の高温不活性ガスを供給する場合には、基板Ｗのパターン形成面の付近の雰囲気が温められて、結露を防止する効果が向上し、凝固体の昇華がさらに促進される。
＜第２の実施形態＞
図８は、この発明の第２の実施形態にかかる処理ユニット３０２の概略構成を示す模式的な断面図である。
【００９１】
第２の実施形態において、第１の実施形態に示された各部に対応する部分、第１の基板処理例と同等の工程には、図１〜図７の場合と同一の参照符号を付して示し、説明を省略する。
処理ユニット３０２が、第１の実施形態にかかる処理ユニット２と相違する点は、処理液供給ユニット９に代えて、混合処理液供給ユニット３０９を備えた点である。また、裏面供給ユニット１０から基板Ｗの裏面に供給する流体に、熱媒を含めないようにした点である。
【００９２】
混合処理液供給ユニット３０９は、スピンチャック５に保持された基板Ｗの表面に、昇華性物質（第１の昇華性物質）と、第１の添加剤としての溶媒とを混合した混合処理液を供給する。
混合処理液供給ユニット３０９は、混合処理液供給ノズル３３２を含む。混合処理液供給ノズル３３２は、第５のノズル移動機構３３３によって移動される。混合処理液供給ノズル３３２は、基板Ｗのパターン形成面（表面）の回転中心位置に対向する中央位置と、基板Ｗのパターン形成面に対向しない退避位置との間で移動させることができる。
【００９３】
混合処理液供給ノズル３３２には、混合処理液供給管３３４が接続されている。混合処理液供給管３３４には、その流路を開閉するバルブ３３５が介装されている。
混合処理液は、昇華性物質（第１の昇華性物質）と、第１の添加剤としての溶媒（昇華性を有しない溶媒）とを混合した混合液である。融解状態の昇華性物質に、昇華性物質に対して少量の溶媒が分散されている。混合処理液に対する溶媒混合割合は、体積比で、たとえば約％〜十数％であるである。昇華性物質は、その凝固点が常温（この実施形態では約２３℃）よりもやや高い。昇華性物質は、たとえばターシャリーブチルアルコール（凝固点約２５．６℃）である。溶媒は、たとえばアルコールである。アルコールの一例として、ＩＰＡ（イソプロピルアルコール）を例示できる。ＩＰＡの凝固点は、昇華性物質（ターシャリーブチルアルコール）の凝固点よりも低い。
【００９４】
昇華性物質（ターシャリーブチルアルコール）とＩＰＡとの混合による凝固点降下により、混合処理液の凝固点が、常温（約２３℃）よりも低くなっている。すなわち、常温において、混合処理液は凝固せずに液状を維持する。
図９は、混合処理液に含まれるＩＰＡの濃度（混合処理液に対するＩＰＡの混合割合）と、当該混合処理液の凝固点との関係を示す図である。
【００９５】
図９から、ＩＰＡの濃度が３％を超えると、混合処理液が常温を下回ることが分かる。したがって、混合処理液に対するＩＰＡの混合割合が３％以上である場合に、常温において、混合処理液が凝固せずに液状を維持することがわかる。
また、第２の実施形態では、熱媒体供給管３７（図２参照）、バルブ３８，３９が廃止されている。すなわち、裏面供給ユニット１０は、基板Ｗの裏面に冷媒を供給するが、基板Ｗの裏面に熱媒体は供給しない。第２の実施形態では、混合処理液供給工程（図１１のステップＳ２４）において、混合処理液が常温において液状を維持することから、基板Ｗの裏面に熱媒体を供給する必要がない。したがって、熱媒体を供給するための装置（熱媒体供給管３７およびバルブ３８，３９）を廃止でき、これによりコストダウンを図ることができる。
【００９６】
図１０は、基板処理装置３０１の主要部の電気的構成を示すブロック図である。
制御装置３は、第５のノズル移動機構３３３およびバルブ３３５をさらに制御するようにプログラムされている。
図１１は、処理ユニット３０２による基板処理の一例を説明するための流れ図である。図１２Ａ〜１２Ｃは、基板処理の様子を説明するための図解的な断面図である。
【００９７】
以下、図１、図８、図１０、図１１を参照しながら、基板処理について説明する。図１２Ａ〜１２Ｃについては適宜参照する。
処理ユニット３０２によって基板Ｗが処理されるときには、チャンバ４内に未処理の基板Ｗを搬入する基板搬入工程が行われる。基板搬入工程に先立って、制御装置３は、遮断板４４を退避位置に配置し、かつ全てのノズルをスピンチャック５の上方から退避させる。基板Ｗを保持している基板搬送ロボットＣＲのハンドをチャンバ４内に進入させる。基板搬入工程では、制御装置３は、基板搬送ロボットＣＲに、表面（パターン形成面）を上方に向けた状態で、スピンチャック５に基板Ｗを受け渡し、スピンチャック５に複数本の挟持部材１９ｂによって基板Ｗが水平姿勢に挟持される。制御装置３は、スピンチャック５に基板Ｗを引き渡した後、基板搬送ロボットＣＲのハンドをチャンバ４内から退避させる。
【００９８】
処理ユニット３０２による基板処理では、制御装置３は、まず薬液処理工程を実行する（図１１のステップＳ１。図５Ａ参照）。薬液の吐出開始から一定期間が経過すると、制御装置３は、薬液処理工程を終了し、リンス処理工程を開始する（図１１のステップＳ２。図５Ｂ参照）。リンス液の吐出開始から一定期間が経過すると、制御装置３は、リンス処理工程を終了し、前処理液供給工程を開始する（図１１のステップＳ３。図５Ｃ参照）。前処理液の吐出開始から一定期間が経過すると、制御装置３は、前処理液供給工程を終了する。
【００９９】
次いで、制御装置は、基板Ｗのパターン形成面上に混合処理液を供給する混合処理液供給工程（図１１のステップＳ２４。混合液膜形成工程）を実行する。混合処理液供給工程において、制御装置３は、スピンモータ１７を制御して、スピンベース１９を、所定の混合処理液供給速度で回転させる。混合処理液供給速度は、たとえば、１００ｒｐｍ〜５００ｒｐｍである。
【０１００】
制御装置３は、スピンベース１９の回転速度を処理液供給速度に維持しながら、基板Ｗのパターン形成面に、混合処理液を供給する。
具体的には、制御装置３は、第５のノズル移動機構３３３を制御して、混合処理液供給ノズル３３２を、基板Ｗの上方の中央位置に配置する。そして、制御装置３は、バルブ３５５を開く。これにより、図１２Ａに示すように、回転状態の基板Ｗのパターン形成面に向けて、混合処理液供給ノズル３３２から混合処理液が供給される。供給された混合処理液は、遠心力の働きによって、前処理液と混和しながら基板Ｗのパターン形成面の略全面に行きわたって、前処理液を置換する。そして、基板Ｗのパターン形成面に混合処理液膜３５７が形成される。
【０１０１】
混合処理液の凝固点が、常温（約２３℃）よりも低い。そのため、混合処理液は凝固せずに液状を維持する。したがって、常温環境下で行われる混合処理液供給工程において、混合処理液膜３５７が良好に形成される。混合処理液膜３５７が基板Ｗの全域に広がった後、基板Ｗのパターン形成面への混合処理液の供給が停止される。
混合処理液膜３５７の形成後、制御装置３は、図１２Ｂに示すように、バルブ４１を開いて、冷媒経路を構成する、冷媒供給管４０と、裏面供給ノズル３６への、冷媒３５８の供給を開始する。これにより、冷媒が、冷媒経路を通して、裏面供給ノズル３６の上端の吐出口３６ａから、回転状態の基板Ｗの裏面に向けて供給される。図１２Ｂでは、パターン形成面への混合処理液の供給停止に先立って、裏面供給ノズル３６からの冷媒３５８を基板Ｗの裏面に供給しているが、パターン形成面への混合処理液の供給停止後に、基板Ｗの裏面に冷媒３５８を供給するようにしてもよい。
【０１０２】
基板Ｗの裏面に供給された冷媒は、遠心力の働きにより、基板Ｗの裏面の略全域に行きわたる。これにより、基板Ｗのパターン形成面に形成された混合処理液膜３５７の冷却が開始される。基板Ｗが所定の熱容量を有するため、基板Ｗのパターン形成面に形成された混合処理液膜３５７の温度は、徐々に低下する。
したがって、バルブ４１を開いて、冷媒経路への冷媒の供給を開始した時点からしばらくすると、基板Ｗのパターン形成面に形成された混合処理液膜３５７の凝固（凝固工程、図１１のステップＳ７）が始まる。
【０１０３】
図１２Ｃに示すように、凝固工程（ステップＳ７）では、制御装置３は、基板Ｗの裏面への冷媒３５８の供給を続けながら、スピンモータ１７を制御して、所定の凝固時速度でスピンベース１９を回転させる。凝固時速度は、たとえば、１００ｒｐｍ〜５００ｒｐｍである。
これにより、図１２Ｃに示すように、基板Ｗのパターン形成面に形成された処理液膜が凝固して凝固体３５９が形成される。
【０１０４】
次に、形成した凝固体３５９を昇華させて、基板Ｗのパターン形成面から除去する昇華工程（図１１のステップＳ８）が実行される。また、昇華工程と並行して、基板Ｗのパターン形成面における結露を防止する結露防止工程（図１１のステップＳ９）と、凝固体３５９の昇華を促進する昇華促進工程（図１１のステップＳ１０）とが実行される。昇華工程および昇華促進工程が行われることにより、液体の表面張力の影響を排除して、パターンの倒壊を抑制しながら、基板Ｗのパターン形成面を乾燥させることができる。
【０１０５】
以上により、第２の実施形態によれば、昇華性物質（たとえばターシャリーブチルアルコール）とＩＰＡとの混合による凝固点降下により、混合処理液の凝固点が、常温（約２３℃）よりも低くなっている。すなわち、常温において、混合処理液は凝固せずに液状を維持する。そのため、混合処理液供給工程を常温環境下で行う場合であっても、混合処理液膜３５７を良好に形成できる。そして、混合処理液供給工程の後の凝固工程において凝固体３５９を形成できる。また、その後の昇華工程において凝固体３５９に含まれる昇華性物質を気化させて凝固体３５９を基板Ｗのパターン形成面から除去できる。
【０１０６】
したがって、常温環境下において、混合処理液の意図しない凝固を、大きなコストアップなく回避しながら、基板Ｗのパターン形成面を良好に処理できる。
＜倒壊試験＞
第２の実施形態にかかる基板処理（図１１参照）において、混合処理液供給ユニット３０９から供給される混合処理液に含まれるＩＰＡの濃度を変化させて、基板Ｗのパターン形成面に形成されるパターンの倒壊率の変化を調べた。その結果を図１３に示す。
【０１０７】
図１３から、混合処理液に含まれるＩＰＡの濃度（混合処理液に対する溶媒混合割合）の上昇に伴って、パターンの倒壊率が緩やかに低下することがわかった。つまり、ＩＰＡの濃度の上昇によっては、パターンの倒壊に悪影響を及ぼさないことがわかった。
図１４は、第２の実施形態にかかる変形例を示す図である。
図１４に示す変形例が第２の実施形態と相違する１つ目の点は、混合処理液を事前に準備しておくのではなく、第２の実施形態にかかる基板処理装置３０１において作成するようにした点である。
【０１０８】
具体的には、混合処理液供給管３３４には、昇華性物質と溶媒とを混合させるための混合部３６１が接続されている。混合部３６１には、昇華性物質を供給するための昇華性物質配管３６２と、ＩＰＡ等の添加剤（第１の添加剤）を供給するための添加剤分岐配管３６３とが接続されている。昇華性物質配管３６２には、昇華性物質供給源から昇華性物質が供給される。常温（約２３℃）よりも高い凝固点を有する昇華性物質が昇華性物質配管３６２において液状を保つために、昇華性物質配管３６２にはヒータ等の熱源が設けられていてもよい。
【０１０９】
昇華性物質配管３６２には、その流路を開閉するバルブ３６４、および昇華性物質配管３６２を流通する昇華性物質の流量を調整するバルブ３６５が介装されている。
添加剤分岐配管３６３は、添加剤配管３６６から分岐接続している。添加剤配管３６６には、添加剤供給源から添加剤（たとえばＩＰＡ）が供給される。添加剤配管３６６には、添加剤配管３６６を流通する添加剤の流量を調整するバルブ３６７が介装されている。添加剤分岐配管３６３には、その流路を開閉するバルブ３６８が介装されている。
【０１１０】
次に述べるバルブ３７６が閉じられた状態で、バルブ３６４およびバルブ３６８が開かれると、昇華性物質配管３６２からの昇華性物質および添加剤分岐配管３６３からの添加剤が混合部３６１に流入し、それらが混合部３６１から混合処理液供給管３３４へと流出する。昇華性物質および添加剤は、混合部３６１および／または混合処理液供給管３３４を流通する途中で十分に混ざり合う。このようにして生成された混合処理液が混合処理液供給ノズル３３２に供給される。
【０１１１】
図１４に示す変形例が第２の実施形態と相違する２つ目の点は、基板Ｗの裏面に供給する冷媒として、冷媒と添加剤（第２の添加剤）とを混合した混合冷媒であって当該冷媒より凝固点が低い混合冷媒を用いる点である。添加剤は、溶媒（昇華性を有しない溶媒）を含む。溶媒は、たとえばアルコールである。アルコールの一例として、ＩＰＡ（イソプロピルアルコール）を例示できる。
【０１１２】
すなわち、この変形例のさらなる特徴として、混合冷媒に含まれる添加剤（第２の添加剤）が、混合処理液に含まれる添加剤と液種が共通している点を挙げることができる。
また、この変形例のさらなる特徴として、混合冷媒を事前に準備しておくのではなく、第２の実施形態にかかる基板処理装置３０１において作成するようにした点を挙げることができる。
【０１１３】
また、この変形例のさらなる特徴として、混合処理液を作成するための添加剤（第１の添加剤）と、混合冷媒を作成するための添加剤（第２の添加剤）との供給源が共通している点を挙げることができる。
具体的には、裏面供給ノズル３６には、共有配管４３を介して混合冷媒配管３７０が接続されている。混合冷媒配管３７０には、冷媒と添加剤とを混合させるための混合部３７１が接続されている。混合部３７１には、冷媒を供給するための冷媒配管３７２、およびＩＰＡ等の添加剤（第２の添加剤）を供給するための添加剤分岐配管３７３が接続されている。
【０１１４】
冷媒配管３７２には、冷媒供給源から冷媒が供給される。冷媒配管３７２には、その流路を開閉するバルブ３７４、および冷媒配管３７２を流通する冷媒の流量を調整するバルブ３７５が介装されている。冷媒配管３７２には、添加剤配管３６６から分岐接続する添加剤分岐配管３７３が合流している。添加剤分岐配管３７３には、その流路を開閉するバルブ３７６が介装されている。
【０１１５】
バルブ３６８が閉じられた状態で、バルブ３６４およびバルブ３６８が開かれると、冷媒配管３７２からの冷媒および添加剤分岐配管３７３からの添加剤が混合部３７１に流入し、それらが混合部３７１から混合冷媒配管３７０へと流出する。冷媒および添加剤は、混合部３７１および／または混合冷媒配管３７０を流通する途中で十分に混ざり合い、その結果、混合処理液が生成される。また、混合冷媒配管３７０を流通する過程で、混合冷媒が冷却器３８０を用いてさらに冷却される。
【０１１６】
冷媒と添加剤との混合による凝固点降下により、混合冷媒の凝固点が、冷媒の凝固点よりも低くなっている。すなわち、混合冷媒が、冷媒の凝固点よりも低い温度においても液状を維持する。そのため、冷媒の凝固点よりも低い温度に保たれた、液状の混合冷媒を基板の裏面に供給することができる。冷媒として水を採用する場合には、冷却器３８０により、混合冷媒の温度を水よりも低い温度まで低下させることができる。これにより、凝固工程において、基板Ｗの裏面に水の凝固点（０℃）よりも低い混合冷媒を供給することにより、混合処理液膜３５７を、０℃未満まで冷却できる。
【０１１７】
図１４の変形例では、混合処理液を作成するための添加剤（第１の添加剤）と、混合冷媒を作成するための添加剤（第２の添加剤）との供給源が共通しているとして説明した。しかしながら、これらの供給源が別であってもよい。
また、図１４の変形例では、混合冷媒に含まれる添加剤（第２の添加剤）が、混合処理液に含まれる添加剤（第１の添加剤）と液種が共通しているとして説明した。しかしながら、これらの液種が互いに異なっていてもよい。
【０１１８】
また、図１４の変形例では、混合冷媒を、第２の実施形態にかかる基板処理装置３０１において作成するものとして説明した。しかしながら、混合冷媒を事前に準備しておいてもよい。
また、図１４の変形例では、混合冷媒に含まれる添加剤（第２の添加剤）がＩＰＡ等のアルコールであるとして説明したが、その他のアルコール以外であってもよいし、アルコール以外の溶剤であってもよい。
【０１１９】
また、第２実施形態およびその変形例において、混合処理液に含まれる、添加剤（第１の添加剤）としての溶媒（昇華性を有しない溶媒）が、ＩＰＡ等のアルコールであるとして説明したが、ＤＩＷ等の水であっても好適に用いることができる。溶媒については、下記において詳述する。
また、第２実施形態およびその変形例において、混合処理液に含まれる、添加剤（第１の添加剤）として、昇華性を有しない溶媒に限られず、混合処理液に含まれる昇華性物質とは種類の異なる昇華性物質が採用されていてもよい。
【０１２０】
また、第２の実施形態およびその変形例で用いる昇華性物質が、ターシャリーブチルアルコールである場合を例に挙げたが、第２の実施形態およびその変形例で用いるのに好適な他の昇華性物質として、シクロヘキサノール（凝固点約２４℃）や、１,３,５−トリオキサン（凝固点約６３℃）を例示できる。また、第２の実施形態およびその変形例で用いる昇華性物質では、昇華性物質の凝固点が常温よりも高く、かつ混合処理液の凝固点が常温よりも低いとして説明したが、昇華性物質の凝固点が常温よりも低くてもよいし、混合処理液の凝固点が常温よりも高くてもよい。
【０１２１】
《処理液》
以上の第１の実施形態、およびその変形例で用いる処理液としては、前述したように、昇華性物質の融液等の、昇華性物質が融解状態で含まれるものや、あるいは、溶質としての昇華性物質を溶媒に溶解させた溶液などを用いることができる。
以上の第１および第２の実施形態、およびそれらの変形例で用いる昇華性物質としては、前述したように、５℃〜３５℃での蒸気圧が高く、固相から液相を経ずに気相に変化する種々の物質が用いられる。昇華性物質としては、たとえば、ヘキサメチレンテトラミン、１，３，５−トリオキサン、１−ピロリジンカルボジチオ酸アンモニウム、メタアルデヒド、炭素数２０〜４８程度のパラフィン、ｔ−ブタノール、パラジクロロベンゼン、ナフタレン、Ｌ−メントール、フッ化炭化水素化合物等が用いられる。とくに、昇華性物質としては、フッ化炭化水素化合物を用いることができる。
【０１２２】
フッ化炭化水素化合物の具体例としては、たとえば、下記化合物(Ａ)〜(Ｅ)の１種または２種以上を用いることができる。
化合物(Ａ)：炭素数３〜６のフルオロアルカン、またはその誘導体
化合物(Ｂ)：炭素数３〜６のフルオロシクロアルカン、またはその誘導体
化合物(Ｃ)：炭素数１０のフルオロビシクロアルカン、またはその誘導体
化合物(Ｄ)：フルオロテトラシアノキノジメタン、またはその誘導体
化合物(Ｅ)：フルオロシクロトリホスファゼン、またはその誘導体
〈化合物(Ａ)〉
化合物(Ａ)としては、式(１)：
ＣｍＨｎＦ２ｍ＋２−ｎ      (１)
〔式中ｍは３〜６の数を示し、ｎは０≦ｎ≦２ｍ＋１の数を示す。〕
で表される、炭素数３〜６のフルオロアルカン、またはその誘導体が挙げられる。
【０１２３】
具体的には、炭素数３のフルオロアルカンとしては、たとえば、ＣＦ３ＣＦ２ＣＦ３、ＣＨＦ２ＣＦ２ＣＦ３、ＣＨ２ＦＣＦ２ＣＦ３、ＣＨ３ＣＦ２ＣＨ３、ＣＨＦ２ＣＦ２ＣＨ３、ＣＨ２ＦＣＦ２ＣＨ３、ＣＨ２ＦＣＦ２ＣＨ２Ｆ、ＣＨＦ２ＣＦ２ＣＨＦ２、ＣＦ３ＣＨＦＣＦ３、ＣＨ２ＦＣＨＦＣＦ３、ＣＨＦ２ＣＨＦＣＦ３、ＣＨ２ＦＣＨＦＣＨ２Ｆ、ＣＨＦ２ＣＨＦＣＨＦ２、ＣＨ３ＣＨＦＣＨ３、ＣＨ２ＦＣＨＦＣＨ３、ＣＨＦ２ＣＨＦＣＨ３、ＣＦ３ＣＨ２ＣＦ３、ＣＨ２ＦＣＨ２ＣＦ３、ＣＨＦ２ＣＨ２ＣＦ３、ＣＨ２ＦＣＨ２ＣＨ２Ｆ、ＣＨ２ＦＣＨ２ＣＨＦ２、ＣＨＦ２ＣＨ２ＣＨＦ２、ＣＨ３ＣＨ２ＣＨ２Ｆ、ＣＨ３ＣＨ２ＣＨＦ２等が挙げられる。
【０１２４】
炭素数４のフルオロアルカンとしては、たとえば、ＣＦ３(ＣＦ２)２ＣＦ３、ＣＦ３(ＣＦ２)２ＣＨ２Ｆ、ＣＦ３ＣＦ２ＣＨ２ＣＦ３、ＣＨＦ２(ＣＦ２)２ＣＨＦ２、ＣＨＦ２ＣＨＦＣＦ２ＣＨＦ２、ＣＦ３ＣＨ２ＣＦ２ＣＨＦ２、ＣＦ３ＣＨＦＣＨ２ＣＦ３、ＣＨＦ２ＣＨＦＣＨＦＣＨＦ２、ＣＦ３ＣＨ２ＣＦ２ＣＨ３、ＣＦ３ＣＦ２ＣＨ２ＣＨ３、ＣＦ３ＣＨＦＣＦ２ＣＨ３、ＣＨＦ２ＣＨ２ＣＦ２ＣＨ３等が挙げられる。 
【０１２５】
炭素数５のフルオロアルカンとしては、たとえば、ＣＦ３(ＣＦ２)３ＣＦ３、ＣＦ３ＣＦ２ＣＦ２ＣＨＦＣＦ３、ＣＨＦ２(ＣＦ２)３ＣＦ３、ＣＨＦ２(ＣＦ２)３ＣＨＦ２、ＣＦ３ＣＨ(ＣＦ３)ＣＨ２ＣＦ３、ＣＦ３ＣＨＦＣＦ２ＣＨ２ＣＦ３、ＣＦ３ＣＦ(ＣＦ３)ＣＨ２ＣＨＦ２、ＣＨＦ２ＣＨＦＣＦ２ＣＨＦＣＨＦ２、ＣＦ３ＣＨ２ＣＦ２ＣＨ２ＣＦ３、ＣＨＦ２(ＣＦ２)２ＣＨＦＣＨ３、ＣＨＦ２ＣＨ２ＣＦ２ＣＨ２ＣＨＦ２、ＣＦ３(ＣＨ２)３ＣＦ３、ＣＦ３ＣＨＦＣＨＦＣＦ２ＣＦ３等が挙げられる。
【０１２６】
炭素数６のフルオロアルカンとしては、たとえば、ＣＦ３(ＣＦ２)４ＣＦ３、ＣＦ３(ＣＦ２)４ＣＨＦ２、ＣＦ３(ＣＦ２)４ＣＨ２Ｆ、ＣＦ３ＣＨ(ＣＦ３)ＣＨＦＣＦ２ＣＦ３、ＣＨＦ２(ＣＦ２)４ＣＨＦ２、ＣＦ３ＣＦ２ＣＨ２ＣＨ(ＣＦ３)ＣＦ３、ＣＦ３ＣＦ２(ＣＨ２)２ＣＦ２ＣＦ３、ＣＦ３ＣＨ２(ＣＦ２)２ＣＨ２ＣＦ３、ＣＦ３(ＣＦ２)３ＣＨ２ＣＦ３、ＣＦ３ＣＨ(ＣＦ３)(ＣＨ２)２ＣＦ３、ＣＨＦ２ＣＦ２(ＣＨ２)２ＣＦ２ＣＨＦ２、ＣＦ３(ＣＦ２)２(ＣＨ２)２ＣＨ３等が挙げられる。
【０１２７】
また、炭素数３〜６のフルオロアルカンの誘導体としては、上記いずれかのフルオロアルカンに、フッ素以外のハロゲン（具体的には、塩素、臭素、ヨウ素）、水酸基、酸素原子、アルキル基、カルボキシル基またはパーフルオロアルキル基からなる群より選ばれる少なくとも１種の置換基が置換した化合物等が挙げられる。
アルキル基としては、たとえば、メチル基、エチル基、ｎ−プロピル基、イソプロピル基、ｎ−ブチル基、ｔ−ブチル基等が挙げられる。
【０１２８】
パーフルオロアルキル基としては、たとえば、飽和パーフルオロアルキル基、不飽和パーフルオロアルキル基が挙げられる。また、パーフルオロアルキル基は、直鎖構造または分岐構造の何れであってもよい。パーフルオロアルキル基としては、たとえば、トリフルオロメチル基、パーフルオロエチル基、パーフルオロ−ｎ−プロピル基、パーフルオロイソプロピル基、パーフルオロ−ｎ−ブチル基、パーフルオロ−ｓｅｃ−ブチル基、パーフルオロ−ｔｅｒｔ−ブチル基、パーフルオロ−ｎ−アミル基、パーフルオロ−ｓｅｃ−アミル基、パーフルオロ−ｔｅｒｔ−アミル基、パーフルオロイソアミル基、パーフルオロ−ｎ−ヘキシル基、パーフルオロイソヘキシル基、パーフルオロネオヘキシル基、パーフルオロ−ｎ−へプチル基、パーフルオロイソへプチル基、パーフルオロネオへプチル基、パーフルオロ−ｎ−オクチル基、パーフルオロイソオクチル基、パーフルオロネオオクチル基、パーフルオロ−ｎ−ノニル基、パーフルオロネオノニル基、パーフルオロイソノニル基、パーフルオロ−ｎ−デシル基、パーフルオロイソデシル基、パーフルオロネオデシル基、パーフルオロ−ｓｅｃ−デシル基、パーフルオロ−ｔｅｒｔ−デシル基等が挙げられる。
【０１２９】
〈化合物(Ｂ)〉
化合物(Ｂ)としては、式(２)：
ＣｍＨｎＦ２ｍ−ｎ      (２)
〔式中、ｍは３〜６の数を示し、ｎは０≦ｎ≦２ｍ−１の数を示す。〕
で表される、炭素数３〜６のフルオロシクロアルカン、またはその誘導体が挙げられる。
【０１３０】
具体的には、炭素数３〜６のフルオロシクロアルカンとしては、たとえば、モノフルオロシクロヘキサン、ドデカフルオロシクロヘキサン、１，１，４−トリフルオロシクロヘキサン、１，１，２，２−テトラフルオロシクロブタン、１，１，２，２，３−ペンタフルオロシクロブタン、１，２，２，３，３，４−ヘキサフルオロシクロブタン、１，１，２，２，３，３−ヘキサフルオロシクロブタン、 １，１，２，２，３，３−ヘキサフルオロシクロブタン、１，１，２，２，３，４−ヘキサフルオロシクロブタン、１，１，２，２，３，３−ヘキサフルオロシクロペンタン、１，１，２，２，３，４−ヘキサフルオロシクロペンタン、１，１，２，２，３，３，４−へプタフルオロシクロペンタン、１，１，２，２，３，４，５−へプタフルオロシクロペンタン、１，１，２，２，３，３，４，４−オクタフルオロシクロペンタン、１，１，２，２，３，３，４，５−オクタフルオロシクロペンタン、１，１，２，２，３，３，４，５−オクタフルオロシクロペンタン、１，１，２，２，３，４，５，６−オクタフルオロシクロヘキサン、１，１，２，２，３，３，４，４−オクタフルオロシクロヘキサン、１，１，２，２，３，３，４，４−オクタフルオロシクロシクロヘキサン、１，１，２，２，３，３，４，５−オクタフルオロシクロヘキサン、１，１，２，２，３，４，４，５，６−ノナフルオロシクロヘキサン、１，１，２，２，３，３，４，４，５−ノナフルオロシクロシクロヘキサン、１，１，２，２，３，３，４，５，６−ノナフルオロシクロシクロヘキサン、１，１，２，２，３，３，４，５，５，６−デカフルオロシクロヘキサン、１，１，２，２，３，３，４，４，５，６−デカフルオロシクロヘキサン、１，１，２，２，３，３，４，４，５，５−デカフルオロシクロシクロヘキサン、１，１，２，２，３，３，４，４，５，６−デカフルオロシクロヘキサン、パーフルオロシクロプロパン、パーフルオロシクロブタン、パーフルオロシクロペンタン、パーフルオロシクロヘキサン等が挙げられる。
【０１３１】
また、炭素数３〜６のフルオロシクロアルカンの誘導体としては、上記いずれかのフルオロシクロアルカンに、化合物(Ａ)で開示した少なくとも１種の置換基が置換した化合物等が挙げられる。
炭素数３〜６のフルオロシクロアルカンの誘導体の具体例としては、たとえば、１，２，２，３，３−テトラフルオロ−１−トリフルオロメチルシクロブタン、１，２，４，４−テトラフルオロ−１−トリフルオロメチルシクロブタン、２，２，３，３−テトラフルオロ−１−トリフルオロメチルシクロブタン、１，２，２−トリフルオロ−１−トリメチルシクロブタン、１，４，４，５，５−ペンタフルオロ−１，２，２，３，３−ペンタメチルシクロベンタン、１，２，５，５−テトラフルオロ−１，２−ジメチルシクロペンタン、３，３，４，４，５，５，６，６−オクタフルオロ−１，２−ジメチルシクロヘキサン、１，１，２，２−テトラクロロ−３，３，４，４−テトラフルオロシクロブタン、２−フルオロシクロヘキサノール、４，４‐ジフルオロシクロヘキサノン、４，４−ジフルオロシクロヘキサンカルボン酸、１，２，２，３，３，４，４，５，５，６，６−ウンデカフルオロ−１−(ノナフルオロブチル)シクロヘキサン、パーフルオロメチルシクロプロパン、パーフルオロジメチルシクロプロパン、パーフルオロトリメチルシクロプロパン、パーフルオロメチルシクロブタン、パーフルオロジメチルシクロブタン、パーフルオロトリメチルシクロブタン、パーフルオロメチルシクロペンタン、パーフルオロジメチルシクロペンタン、パーフルオロトリメチルシクロペンタン、パーフルオロメチルシクロヘキサン、パーフルオロジメチルシクロヘキサン、パーフルオロトリメチルシクロヘキサン等が挙げられる。
【０１３２】
〈化合物(Ｃ)〉
化合物(Ｃ)の、炭素数１０のフルオロビシクロアルカンとしては、たとえば、フルオロビシクロ[４．４．０]デカン、フルオロビシクロ[３．３．２]デカン、ペルフルオロビシクロ[４．４．０]デカン、ペルフルオロビシクロ[３．３．２]デカン等が挙げられる。
また、化合物(Ｃ)としては、前記炭素数１０のフルオロビシクロアルカンに置換基が結合した誘導体も挙げられる。置換基としては、フッ素以外のハロゲン（具体的には、塩素、臭素、ヨウ素）、ハロゲン原子を有しでもよいシクロアルキル基、またはハロゲン原子を有しでもよいシクロアルキル基を有するアルキル基が挙げられる。
【０１３３】
ハロゲン原子を有してもよいシクロアルキル基において、ハロゲン原子としては、フッ素、塩素、臭素、ヨウ素が挙げられる。また、ハロゲン原子を有してもよいシクロアルキル基としては、シクロプロピル基、シクロブチル基、シクロペンチル基、シクロヘキシル基、シクロヘプチル基、ペルフルオロシクロプロピル基、ペルフルオロシクロブチル基、ペルフルオロシクロペンチル基、ペルフルオロシクロヘキシル基、ペルフルオロシクロへプチル基等が挙げられる。
【０１３４】
前記ハロゲン原子を有しでもよいシクロアルキル基を有するアルキル基において、ハロゲン原子としては、フッ素、塩素、臭素、ヨウ素が挙げられる。また、ハロゲン原子を有してもよいシクロアルキル基を有するアルキル基において、ハロゲン原子を有してもよいシクロアルキル基としては、シクロプロピル基、シクロブチル基、シクロペンチル基、シクロヘキシル基、シクロヘプチル基、ペルフルオロシクロプロピル基、ペルフルオロシクロブチル基、ペルフルオロシクロペンチル基、ペルフルオロシクロヘキシル基、ペルフルオロシクロへプチル基等が挙げられる。ハロゲン原子を有してもよいシクロアルキル基を有するアルキル基の具体例としては、たとえば、ジフルオロ(ウンデカフルオロシクロヘキシル)メチル基等が挙げられる。
【０１３５】
炭素数１０のフルオロピシクロアルカンに置換基が結合した化合物(Ｃ)の具体例としては、たとえば、２−[ジフルオロ(ウンデカフルオロシクロヘキシル)メチル]−１，１，２，３，３，４，４，４ａ，５，５，６，６，７，７，８，８，８ａ−へプタデカフルオロデカヒドロナフタレン等が挙げられる。
〈化合物(Ｄ)〉
化合物(Ｄ)のフルオロテトラシアノキノジメタンとしては、たとえば、テトラフルオロテトラシアノキノジメタン等が挙げられる。
【０１３６】
また、化合物(Ｄ)としては、フルオロテトラシアノキノジメタンに、フッ素以外のハロゲン（具体的には、塩素、臭素、ヨウ素）がすくなくとも１つ結合した誘導体も挙げられる。
〈化合物(Ｅ)〉
化合物(Ｅ)のフルオロシクロトリホスファゼンとしては、ヘキサフルオロシクロトリホスファゼン、オクタフルオロシクロテトラホスファゼン、デカフルオロシクロペンタホスファゼン、ドデカフルオロシクロヘキサホスファゼン等が挙げられる。
【０１３７】
また、化合物(Ｅ)としては、フルオロシクロトリホスファゼンに置換基が結合した誘導体も挙げられる。置換基としては、フッ素以外のハロゲン（具体的には、塩素、臭素、ヨウ素）、フエノキシ基、アルコキシ基(−ＯＲ基)等が挙げられる。アルコキシ基のＲとしては、たとえば、メチル基、エチル基等のアルキル基、トリフルオロメチル基等のフルオロアルキル基、フェニル基等の芳香族基等が挙げられる。
【０１３８】
フルオロシクロトリホスファゼンに置換基が結合した化合物(Ｅ)としては、たとえば、ヘキサクロロシクロトリホスファゼン、オクタクロロシクロテトラホスファゼン、デカクロロシクロペンタホスファゼン、ドデカクロロシクロヘキサホスファゼン、ヘキサフェノキシシクロトリホスファゼン等が挙げられる。
昇華性物質としては、とくに、１，１，２，２，３，３，４−ヘプタフルオロシクロペンタンが好ましい。この化合物は、２０℃での蒸気圧が約８２６６Ｐａ、融点（凝固点）が２０．５℃、沸点が８２．５℃である。したがって、温度保持工程に用いる熱媒体の温度、凝固工程に用いる冷媒の温度等を、これらのデータに応じて適宜設定すればよい。
【０１３９】
〈溶媒〉
融解状態の昇華性物質を混合させる場合、溶媒としては、融解状態の昇華性物質に対して相溶性を示す溶媒が好ましい。また、溶質としての昇華性物質を溶解させる場合には、当該昇華性物質に対し溶解性を示す溶媒が好ましい。
溶媒としては、たとえば、ＤＩＷ、純水、脂肪族炭化水素、芳香族炭化水素、エステル、アルコール、エーテル等からなる群より選ばれた少なくとも１種が挙げられる。
【０１４０】
具体的には、たとえば、ＤＩＷ、純水、メタノール、エタノール、ＩＰＡ、ブタノール、エチレングリコール、プロピレングリコール、ＮＭＰ（Ｎ−メチル−２−ピロリドン）、ＤＭＦ（Ｎ，Ｎ−ジメチルホルムアミド）、ＤＭＡ（ジメチルアセトアミド）、ＤＭＳＯ（ジメチルスルホキシド）、ヘキサン、トルエン、ＰＧＭＥＡ（プロピレングリコールモノメチルエーテルアセテート）、ＰＧＭＥ（プロピレングリコールモノメチルエーテル）、ＰＧＰＥ（プロピレングリコールモノプロピルエーテル）、ＰＧＥＥ（プロピレングリコールモノエチルエーテル）、ＧＢＬ（γ−ブチロラクトン）、アセチルアセトン、３−ペンタノン、２−へプタノン、乳酸エチル、シクロヘキサノン、ジブチルエーテル、ＨＦＥ（ハイドロフルオロエーテル）、エチルノナフルオロイソブチルエーテル、エチルノナフルオロブチルエーテル、及びｍ−キシレンヘキサフルオライドからなる群より選ばれた少なくとも1種が挙げられる。
【０１４１】
処理液中における昇華性物質の含有量は特に限定されず、適宜設定することができる。  以上、この発明の一実施形態について説明したが、この発明は、他の形態で実施することもできる。
たとえば、第１の実施形態において、処理液の温度を、昇華性物質の融点以上、かつ昇華性物質の沸点未満の温度範囲に保持するために、基板Ｗの裏面へ熱媒体５６を供給する代わりに、ランプや電熱ヒータなどの熱源からの熱を利用してもよい。また、処理液を冷却して凝固させるために、基板Ｗの裏面へ冷媒５８を供給する代わりに、冷却された不活性ガスを供給したり、ペルチェ素子等を用いたりしてもよい。
【０１４２】
また、第１の実施形態において、薬液、リンス液、前処理液および処理液は、たとえば、ライン状に配列された複数のノズル穴から、基板Ｗのパターン形成面の略全面にほぼ同時に供給するようにしてもよい。同様に、熱媒体および冷媒は、たとえば、ライン状に配列された複数のノズル穴から、基板Ｗの裏面にほぼ同時に供給するようにしてもよい。
また、第１の実施形態において、処理液の温度を、昇華性物質の融点以上、かつ昇華性物質の沸点未満の温度範囲に保持するために、基板Ｗの裏面へ熱媒体５６を供給する代わりに、ランプや電熱ヒータなどの熱源からの熱を利用してもよい。また、処理液を冷却して凝固させるために、基板Ｗの裏面へ冷媒５８を供給する代わりに、冷却された不活性ガスを供給したり、ペルチェ素子等を用いたりしてもよい。
【０１４３】
また、第１および第２の実施形態において、凝固体の昇華を促進するために、遮断板４４に、減圧配管を設けて、遮断板４４と基板Ｗとの間の雰囲気を減圧したり、遮断板４４を加熱したりしてもよい。
また、第２の実施形態において、図１１に示す基板処理例に限られず、図１１に示す基板処理に限られず、図４に示す基板処理と同様の工程を実行するようにしてもよい。すなわち、混合処理液供給工程（図１１のステップＳ２４）に並行して温度保持工程（図４のステップＳ５）を実行し、かつその後に、薄膜化工程（図４のステップＳ６）を実行するようにしてもよい。この場合、第１の実施形態において述べた作用効果と同様の作用効果を奏する。
【０１４４】
基板処理装置１，３０１による基板処理の各工程には、実施の形態で示した工程に、他の工程が追加されてもよい。
その他、特許請求の範囲に記載された事項の範囲で、種々の設計変更を施すことが可能である。
【符号の説明】
【０１４５】
１     基板処理装置
２     処理ユニット
３     制御装置
８     前処理液供給ユニット
９     処理液供給ユニット
１０   裏面供給ユニット
１２、１３    結露防止ユニット
５５   前処理液
５６   熱媒体
５７   処理液膜
５８   冷媒
５９   凝固体
３０１  基板処理装置
３０２  処理ユニット
３０９  混合処理液供給ユニット
３０９  凝固ユニット
Ｗ     基板
【図１】
2019062179.tif 000003
【図２】
2019062179.tif 000004
【図３】
2019062179.tif 000005
【図４】
2019062179.tif 000006
【図５Ａ】
2019062179.tif 000007
【図５Ｂ】
2019062179.tif 000008
【図５Ｃ】
2019062179.tif 000009
【図５Ｄ】
2019062179.tif 000010
【図５Ｅ】
2019062179.tif 000011
【図５Ｆ】
2019062179.tif 000012
【図５Ｇ】
2019062179.tif 000013
【図５Ｈ】
2019062179.tif 000014
【図５Ｉ】
2019062179.tif 000015
【図６Ａ】
2019062179.tif 000016
【図６Ｂ】
2019062179.tif 000017
【図７】
2019062179.tif 000018
【図８】
2019062179.tif 000019
【図９】
2019062179.tif 000020
【図１０】
2019062179.tif 000021
【図１１】
2019062179.tif 000022
【図１２Ａ】
2019062179.tif 000023
【図１２Ｂ】
2019062179.tif 000024
【図１２Ｃ】
2019062179.tif 000025
【図１３】
2019062179.tif 000026
【図１４】
2019062179.tif 000027